(57)【要約】  【課題】 支持体上に、無色ないし淡色のロイコ化合物と、該ロイコ化合物を加熱時に呈色させる顕色剤及び発色促進剤を含有する感熱記録層を少なくとも有する感熱記録体において、偽造防止を目的とした、安価で短時間にかつ優れた発色濃度および発光性能で緑色発光する感熱記録体を提供することにある。【解決手段】 この課題は、感熱記録層および／または保護層中に紫外線を照射する事で緑色に発光する明細書中記載の一般式（Ｉ）および／または(ＩＩ)の化合物を含有すること、感熱記録層中のロイコ化合物の含有量が、感熱記録層の全固形分重量に対して５〜２０重量％の範囲にあり、且つ式1および／またはIIの化合物が該ロイコ化合物の固形分に対し１０〜２５０重量％含有されていることを特徴とする感熱記録体によって解決される。【特許請求の範囲】
【請求項１】
支持体上に、無色ないし淡色のロイコ化合物と、該ロイコ化合物を加熱時に呈色させる顕色剤及び発色促進剤を含有する感熱記録層、およびあるいは存在する保護層を有する感熱記録体において、該ロイコ化合物が３−ジブチルアミノ−６−メチル−７−アニリノフルオランであり、該感熱記録層中だけに、または水溶性高分子樹脂よりなるかまたは水不溶性高分子樹脂を主体とした保護層中にも一般式（Ｉ）
【化１】
2007118424.tif 000008
［式中、ｍは０または１を表し、ｎは１または２を表し、Ｒ１およびＲ２はそれぞれ独立して水素原子、−ＯＨ、−ＣＯＯＸ（Ｘは水素原子またはＭ／ｋを表す。ただし、Ｍはｋ価の金属原子を表す。）、ハロゲン原子、または炭素原子数１〜２０のアルキル基、アルコキシ基もしくはアリール基を表し、ｎが１の時、Ｒは炭素原子数１〜２０のアルキル基、アルコキシ基、アリール基、または基
【化２】
2007118424.tif 000009
｛Ｒ３およびＲ４はそれぞれ独立して水素原子、−ＯＨ、−ＣＯＯＸ（Ｘは水素原子またはＭ／ｋを表す。ただし、Ｍはｋ価の金属原子お表す。）、ハロゲン原子、または炭素原子数１〜２０のアルキル基、アルコキシ基もしくはアリール基を表し、ｐは０または１を表す。｝を表し、これらの基は−ＯＨ、−ＣＯＯＸ（Ｘは水素原子またはＭ／ｋを表す。ただし、Ｍはｋ価の金属原子お表す。）、−ＣＯＮＨ２またはハロゲン原子で置換されていてもよい。ｎが２のとき、Ｒが直接結合、炭素原子数１〜２０のアルキレン基もしくはアリーレン基、またはこれらの結合種、またはこれらとエーテル結合と組み合わされた基を表し、これらの基は−ＯＨ、−ＣＯＯＸ（Ｘは水素原子またはＭ／ｋを表す。ただし、Ｍはｋ価の金属原子を表す。）、−ＣＯＮＨ２またはハロゲン原子で置換されていてもよい。］
および／または一般式（II）
【化３】
2007118424.tif 000010
［式中、ｒは０または１を表し、ｓは１または２を表し、Ｒ５およびＲ６はそれぞれ独立して水素原子、−ＯＨ、−ＣＯＯＸ（Ｘは水素原子またはＭ／ｋを表す。ただし、Ｍはｋ価の金属原子を表す。）、ハロゲン原子、または炭素原子数１〜２０のアルキル基、アルコキシ基もしくはアリール基を表し、ｓが１のとき、Ｒ’は炭素原子数１〜２０のアルキル基もしくはアリール基または−ＮＨ−Ｃ（＝Ｏ）−Ｒ７  （Ｒ７は炭素原子数１〜２０のアルキル基またはアリール基を表す。）を表し、これらの基は−ＯＨ、−ＣＯＯＸ（Ｘは水素原子またはＭ／ｋを表す。ただし、Ｍはｋ価の金属原子を表す。）、−ＣＯＮＨ２またはハロゲン原子で置換されていてもよい。ｓが２のときは、Ｒ’は直接結合、炭素原子数１〜２０のアルキレン基もしくはアリーレン基またはこれら結合種とエーテル結合の組み合わされた基を表し、これらの基は−ＯＨ、−ＣＯＯＸ（Ｘは水素原子またはＭ／ｋを表す。ただし、Ｍはｋ価の金属原子を表す。）、−ＣＯＮＨ２またはハロゲン原子で置換されていてもよい。］
で表される化合物を含有すること、感熱記録層中のロイコ化合物の含有量が、感熱記録層の全固形分重量に対して５〜２０重量％の範囲にあり、且つ式1および／またはIIの化合物が該ロイコ化合物の固形分に対し１０〜２５０重量％含有されていることを特徴とする、上記感熱記録体。
【発明の詳細な説明】
【技術分野】
【０００１】
本発明は感熱記録体に関し、偽造防止を目的とした感熱記録体に関するものである。
【背景技術】
【０００２】
無色ないし淡色のロイコ化合物と、該ロイコ化合物を加熱時に呈色させる顕色剤及び発色促進剤を含有する感熱記録感熱記録法は、比較的簡単な装置に関しては、古くから多くの方式が知られている。具体的には、電子供与性染料前駆体と電子受容性化合物を使用した感熱記録材料が開示されている（例えば、特許文献１及び２参照）。かかる感熱記録体は一次発色であり、ハードのメンテナンスが容易である等の特徴からファクシミリ、各種プリンター、計測機器等の記録紙に巾広く利用され、近年ではハンディターミナル、レジ用紙、発券機等の分野に使用されるケースが増大している。また用途の拡大に伴いチケット、金券、保証書用途に関しては偽造防止が要望されるに至っている。
【０００３】
偽造防止方法としては、感熱記録体に磁気記録層を設け機械のみが読み取り可能な情報を持たせる方法が主に用いられている。また、紙中に蛍光染色した繊維を蛍光染色していない繊維と配合して抄造する方法が開示されているが、磁気記録層を持たせた場合には通常の感熱紙に比べコストが非常に掛かる、また繊維を染色するには時間を要する等の問題がある（例えば、特許文献３参照）。
【特許文献１】特公昭４５−１４０３９号公報
【特許文献２】特公昭４３−４１６０号公報
【特許文献３】特公昭５６−１６２３８号公報
【発明の開示】
【発明が解決しようとする課題】
【０００４】
従って本発明の課題は、支持体上に、無色ないし淡色のロイコ化合物と、該ロイコ化合物を加熱時に呈色させる顕色剤及び発色促進剤を含有する感熱記録層を少なくとも有する感熱記録体において、偽造防止を目的とした安価で短時間にかつ優れた発色濃度および発光性能で緑色発光する感熱記録体を提供することにある。
【課題を解決するための手段】
【０００５】
上記課題は支持体上に、無色ないし淡色のロイコ化合物と、該ロイコ化合物を加熱時に呈色させる顕色剤及び発色促進剤を含有する感熱記録層、およびあるいは存在する保護層を有する感熱記録体おいて、該感熱記録層および／または保護層中に紫外線を照射する事で緑色に発光する一般式（I）
【化１】
2007118424.tif 000002
［式中、ｍは０または１を表し、ｎは１または２を表し、Ｒ１およびＲ２はそれぞれ独立    して水素原子、−ＯＨ、−ＣＯＯＸ（Ｘは水素原子またはＭ／ｋを表す。ただし、Ｍはｋ価の金属原子を表す。）、ハロゲン原子、または炭素原子数１〜２０のアルキル基、アルコキシ基もしくはアリール基を表し、ｎが１の時、Ｒは炭素原子数１〜２０のアルキル基、アルコキシ基、アリール基、または基
【化２】
2007118424.tif 000003
｛Ｒ３およびＲ４はそれぞれ独立して水素原子、−ＯＨ、−ＣＯＯＸ（Ｘは水素原子またはＭ／ｋを表す。ただし、Ｍはｋ価の金属原子お表す。）、ハロゲン原子、または炭素原子数１〜２０のアルキル基、アルコキシ基もしくはアリール基を表し、ｐは０または１を表す。｝を表し、これらの基は−ＯＨ、−ＣＯＯＸ（Ｘは水素原子またはＭ／ｋを表す。ただし、Ｍはｋ価の金属原子お表す。）、−ＣＯＮＨ２またはハロゲン原子で置換されていてもよい。ｎが２のとき、Ｒが直接結合、炭素原子数１〜２０のアルキレン基もしくはアリーレン基、またはこれらの結合種、またはこれらとエーテル結合と組み合わされた基を表し、これらの基は−ＯＨ、−ＣＯＯＸ（Ｘは水素原子またはＭ／ｋを表す。ただし、Ｍはｋ価の金属原子を表す。）、−ＣＯＮＨ２またはハロゲン原子で置換されていてもよい。］
および／または一般式（II）
【化３】
2007118424.tif 000004
［式中、ｒは０または１を表し、ｓは１または２を表し、Ｒ５およびＲ６はそれぞれ独立して水素原子、−ＯＨ、−ＣＯＯＸ（Ｘは水素原子またはＭ／ｋを表す。ただし、Ｍはｋ価の金属原子を表す。）、ハロゲン原子、または炭素原子数１〜２０のアルキル基、アルコキシ基もしくはアリール基を表し、ｓが１のとき、Ｒ’は炭素原子数１〜２０のアルキル基もしくはアリール基または−ＮＨ−Ｃ（＝Ｏ）−Ｒ７（Ｒ７は炭素原子数１〜２０のアルキル基またはアリール基を表す。）を表し、これらの基は−ＯＨ、−ＣＯＯＸ（Ｘは水素原子またはＭ／ｋを表す。ただし、Ｍはｋ価の金属原子を表す。）、−ＣＯＮＨ２またはハロゲン原子で置換されていてもよい。ｓが２のときは、Ｒ’は直接結合、炭素原子数１〜２０のアルキレン基もしくはアリーレン基またはこれら結合種とエーテル結合の組み合わされた基を表し、これらの基は−ＯＨ、−ＣＯＯＸ（Ｘは水素原子またはＭ／ｋを表す。ただし、Ｍはｋ価の金属原子を表す。）、−ＣＯＮＨ２またはハロゲン原子で置換されていてもよい。］
で表される化合物を含有すること、感熱記録層中のロイコ化合物の含有量が、感熱記録層の全固形分重量に対して５〜２０重量％の範囲にあり、且つ式1および／またはIIの化合物が該ロイコ化合物の固形分に対し１０〜２５０重量％含有されていることを特徴とする感熱記録体によって解決される。
【発明の効果】
【０００６】
この様な構成をとることによって、従来に比べコストと時間を少なくして、優れた発色濃度および発光性能で緑色発光する偽造防止機能を持つ感熱記録体を得ることが出来る。
【発明を実施するための最良の形態】
【０００７】
以下に本発明の感熱記録体について、詳細に説明する。
支持体上に、無色ないし淡色のロイコ化合物と、該ロイコ化合物を加熱時に呈色させる顕色剤及び発色促進剤を有する感熱記録層を有する感熱記録体およびあるいは存在するそれの保護層が、該ロイコ化合物として３−ジブチルアミノ−６−メチル−７−アニリノフルオランを含有し、且つ下    記一般式（Ｉ）および／または一般式（ＩＩ）で表される化合物を含有することにあり、地肌濃度が良好で且つ該記録体に紫外線を照射すると緑色の蛍光を発光することで上記課題である偽造防止を行なうことができる。
【０００８】
一般に感熱記録層に用いられる蛍光染料を用いた場合は、紫外線照射すると青色の蛍光を発するため、特定な用紙か判断できない。
【０００９】
上記一般式（Ｉ）または（II)で表される化合物の具体例としては下記式の化合物１〜１２が挙げられる。
【化４】
2007118424.tif 000005
【化５】
2007118424.tif 000006
【００１０】
また、感熱記録層、および／またはあるいは存在する、水溶性高分子樹脂よりなるかまたは水不溶性高分子樹脂を主体とした保護層中に一般式（Ｉ）または(II)の化合物を含有し、感熱記録層中のロイコ化合物としての３−ジブチルアミノ−６−メチル−７−アニリノフルオランの含有量が、感熱記録層の全固形分に対して５〜２０重量％、好ましくは８〜１５重量％の範囲にあり、且つ一般式（Ｉ）および／または(II)の化合物の含有量が該
ロイコ化合物の固形分に対し１０〜２５０重量％であるのが発色性の低下を起こさないため好ましい。
【００１１】
次に本発明の代表的な感熱層の使用条件及び製造条件について述べる。
【００１２】
ロイコ化合物、顕色剤、発色促進剤および一般式（Ｉ）および／または一般式（ＩＩ）で表される化合物は一般的に、ポリビニルアルコール等の水溶性高分子水溶液とともにボールミル、サンドミル等を用い２μｍ以下に粉砕する。発色促進剤は、ロイコ化合物、顕色剤のいずれかに加えるか、または両方に加え、同時に粉砕するか、場合によっては予め共融物を作成し、水中に分散しても良い。
これらの分散液は、分散後混合され、必要に応じ顔料、界面活性剤、バインダー（接着剤）、金属石鹸、ワックス、酸化防止剤および／または紫外線吸収剤等を加え感熱記録用塗液とする。
【００１３】
感熱記録層に含有されるロイコ化合物としては３−ジブチルアミノ−６−メチル−７−アニリノフルオランが必須であるが、白色度を低下しない程度で以下のロイコ化合物も併用することができる。３−Ｎ−メチル−シクロヘキシルアミノ−６−メチル−７−アニリノフルオラン、３−Ｎ−プロピル−Ｎ−メチルアミノ−６−メチル−フェニルアミノフルオラン、（２’−アニリノ−３’−メチル−６’−（Ｎ−エチル−Ｎ−イソペンチルアミノ）スピロ［フタリド−３,９−キサテン］、３−ジエチルアミノ−６−メチル−７−アニリノフルオラン、３−ジ−Ｎ−ペンチルアミノ−６−メチル−７−フェニルアミノフルオラン、６’−（ジエチルアミノ）−２’−［［３−（トリフルオロメチル）フェニル］アミノ］−スピロ［イソベンゾフラン−１（３Ｈ），９’−（９Ｈ）キサテン］−３−オン、６’−［エチル（４−メチルフェニル）アミノ］−３’−メチル−２’−（フェニルアミノ）−スピロ［イソベンゾフラン−１（３Ｈ），９’−（９Ｈ）キサテン］−３−オン、２−クロロ−６−（ジメチルアミノ）フルオラン、２−（２’−クロロアニリノ）−６−ジ−Ｎ−ブチルアニリノフルオラン、３，３−ビス（ｐ−ジメチル−アミノフェニル）−６−ジメチルアミノフタリド等が挙げられるがこれらに限定されるものではない。
【００１４】
顕色剤としては、例えば４−ヒドロキシ−４’−イソプロポキシジフェニルスルホン、４,４’−ジヒドロキシジフェニルスルホン、２,４’−ジヒドロキシジフェニルスルホンビス−（３−アリル−４−ヒドロキシフェニル）−スルホン、パラポキシ安息香酸ベンジルエステル、４−ヒドロキシフェニル（４’−イソプロポキシフェニル）スルホン、３，４−ジヒドロキシフェニル−ｐ−トリルスルフォン、１−（メチルアミノチオカルボニルアミノ）−３−（フェニルアミノカルボニルスルファモイル）ベンゼン、４−〔２−（ｐ−メトキシフェノキシ）エチルオキシ〕サリチル酸亜鉛等の芳香族カルボン酸亜鉛等が挙げられる。
【００１５】
ロイコ化合物と顕色剤との割合は特に限定するものではないが、ロイコ化合物１重量部に対して顕色剤は１〜８重量部、好ましくは１〜４重量部程度使用される。
【００１６】
増感剤としては、ステアリン酸アミド、テレフタル酸ベンジル、ｐ−ベンジルビフェニル、1−ヒドロキシ−2−ナフトエ酸フェニル、シュウ酸ジベンジル、シュウ酸ジ−ｐ−クロロベンジル、リン酸トリ（ｐ−クロロフェニル）、アジピン酸ジ−ｏ−クロロベンジル、チオジプロピオン酸ジフェナシル、グルタル酸ジフェナシル、シュウ酸ジ（ｐ−メチルベンジル）、ジメチルイソテレフタレート、P−トルエンスルホン酸フェニルエステル、1,2−ビス（3,4−ジメチルフェニル）エタン、アセナフテン、ベンジルオキシメチル−4−ビフェニルエーテル、ベンジルオキシメチル−4−ビフェニルエーテル、β−ナフチルベンジルエーテル、3−テトラデシルヒダントイン、フェニル−メシチルスルホネート、P−トルエン−メシチルスルホネート、ビスフェノールSジアリルエーテル、ジメチルテレフタレート、ｍ−ターフェニル、4-(4-トリルオキシ)ビフェニル等が挙げられる
【００１７】
増感剤の使用量の割合は特に限定するものではないが、ロイコ化合物１重量部に対して増感剤は１〜８重量部、好ましくは１〜４重量部程度使用される
【００１８】
塗液中には通常バインダーとして、ポリビニルアルコール、スルフォニル変性ポリビニルアルコール、カルボキシル変性ポリビニルアルコール、珪酸変性ポリビニルアルコール、メチルセルロース、デンプン類、カルボキシメチルセルロース、ヒドロキシエチルセルロース、カゼイン、スチレン・ブタジエン共重合エマルジョン、アクリル酸エステル共重合体系ラテックス、ポリウレタン樹脂等の少なくとも１種が全固形分の５〜４０重量％程度配合される。
【００１９】
本発明の感熱記録層はロイコ染料と顕色化合物と増感剤とバインダーを主成分とするが必要に応じ一般の感熱記録紙に用いられるワックス類、金属石鹸類、顔料を配合しても良い。ワックス類としてはカルナバワックス等の天然ワックス、パラフィンワックス、ポリエチレンワックス等の合成ワックスが挙げられ、金属石鹸としてはステアリン酸亜鉛、ステアリン酸カルシウム、ステアリン酸アルミニウム、オレイン酸亜鉛等が挙げられる。
【００２０】
また、感熱記録体の最上層に水溶性高分子樹脂または、水不溶性高分子と顔料を主体とした保護層を感熱記録層上に設けることでより一層の保存性と走行性を向上させた感熱記録体を得ることができる。保護層の調製方法としては、ポリビニルアルコール、スルフォニル変性ポリビニルアルコール、カルボキシル変性ポリビニルアルコール、珪酸変性ポリビニルアルコール、メチルセルロース、デンプン類、カルボキシメチルセルロース、ヒドロキシエチルセルロース、カゼイン、アクリルエマルジョン、ポリウレタン樹脂等のバインダーと炭酸カルシウム、カオリン、シリカ、水酸化アルミニウム等の顔料を混合、攪拌して調製される。保護層の塗布量としては０．２〜５ｇ／ｍ２、好ましくは０．５〜３ｇ／ｍ２である。以下、塗布量は特に断らない限り、乾燥重量による塗布量を示す。更に、保護層には記録機器や記録ヘッドとの接触によってステッキングを生じないように、塗液中にステアリン酸亜鉛、ステアリン酸カルシウム、パラフィンワックス等の分散液を添加することもできる。
以上の成分を用いて保護層液を調製し、該液を感熱記録体の最上層に塗布、乾燥し目的とする保護層とする。
【００２１】
本発明の感熱記録体は平滑性及び断熱性を得るため、必要に応じて感熱記録層と支持体との間にアンダーコート層を設けることができる。このアンダーコート層の塗布量としては１〜１５ｇ／ｍ２が好ましく、より好ましくは２〜１０ｇ／ｍ２である。
【００２２】
アンダーコート層に用いられる顔料は焼成カオリンが一般的であるが、炭酸カルシウム、タルク、カオリン、酸化亜鉛、水酸化アルミニウム、水酸化マグネシウム、シリカ、アルミナ等の無機顔料、スチレン／アクリル樹脂、ポリエチレン樹脂、ポリプロピレン樹脂、ポリスチレン樹脂、アクリル樹脂等の有機顔料を用いることができる。また、より一層の断熱性を得る為により細孔を多く持つ無機／有機顔料、中空粒子、発泡粒子、エアーカプセルを用いても効果的である。
【００２３】
アンダーコート層に用いられるバインダーとしては従来公知のポリビニルアルコール、カルボキシル変性ポリビニルアルコール、スルフォニル変性ポリビニルアルコール、珪酸変性ポリビニルアルコール、メチルセルロース、デンプン類、カルボキシメチルセルロース、ヒドロキシエチルセルロース、カゼイン、スチレン・ブタジエン共重合体エマルジョン、アクリル酸エステル共重合体系ラテックス、ポリウレタン樹脂、酢酸ビニル樹脂、エチレン酢酸ビニル樹脂が挙げられる。
【００２４】
また、前記感熱層、保護層、アンダーコート層には発明の効果を損なわない範囲で一般に公知の耐水化剤を含有させることができる。例えばホルマリン、グリオキザール、メラミン樹脂、ポリアミド樹脂、ポリエチレンイミン樹脂等が挙げられる。
【００２５】
支持体としては紙が一般的であるが、ポリエチレンテレフタレートやポリプロピレン等の合成樹脂フィルム、ポリエチレン、ポリプロピレン等の合成樹脂と紙を貼り合わせたもの、あるいはラミネートしたものを用いても良い。
【００２６】
また、支持体の裏面に保護層を設けることも勿論可能で、感熱記録体製造分野における各種の公知技術が付加するものである。
【００２７】
次に本発明の代表的な使用条件及び製造条件を記する。
また、記録紙上には記録層の保護等の目的でオーバーコート層を設けることも可能であるまた、支持体の裏面に保護層を設けることも勿論可能で、感熱記録体製造分野における各種の公知技術が付加するものである。
実施例:
【００２８】
以下に本発明を実施例により、更に具体的に説明するが、勿論これらに限定されるものではない。また、特に断らない限り実施例、比較例中の部及び%はそれぞれ重量部及び重量%を示す。
【実施例１】
【００２９】
（アンダーコート層の形成）
焼成クレーの４０％分散液                                        ４５重量部
ポリビニルアルコール１５％水溶液                                ３５重量部
水                                                              ２０重量部
上記組成物を混合しアンダーコート用塗液を調製した。この液を乾燥後の塗布量が６ｇ／ｍ２となるように上質紙に塗布・乾燥しアンダーコート層を形成した。
（Ａ−１液の調製）
３−ジブチルアミノ−６−メチル−７−アニリノフルオラン          ３０重量部
ポリビニルアルコール１５％水溶液                                ４５重量部
水                                                              ２５重量部
この組成物をサンドグラインダーで平均粒子径が０．６μmとなるまで粉砕し、Ａ−１液を得た。
（Ｂ−１液調製）
４−ヒドロキシ−４’−イソプロポキシジフェニルスルホン          ３０重量部
ポリビニルアルコール１５％水溶液                                ４５重量部
水                                                              ２５重量部
この組成物をサンドグラインダーで平均粒子径が1μmとなるまで粉砕し、Ｂ−１液を得た。
（Ｃ−１液の調製）
シュウ酸ジ（p-メチルベンジル）                                    ３０重量部
ポリビニルアルコール１５％水溶液                                  ４５重量部
水                                                                ２５重量部
この組成物をサンドグラインダーで平均粒子径が1μmとなるまで粉砕し、Ｃ−１液を得た。
（Ｄ−１液調製）
ポリビニルアルコール１５％水溶液                              ４０．０重量部
ステアリン酸亜鉛３０％水溶液                                    ７．５重量部    
炭酸カルシウム（１００％）                                    １２．５重量部
水                                                            ４０．０重量部
この組成物を分散機で分散し、Ｄ−１液とした。
（Ｅ−１液調製）
式１の化合物［ＳＫ１６４２（旭電化工業株式会社）］                ３０重量部
ポリビニルアルコール１５％水溶液                                  ４５重量部
水                                                                ２５重量部
この組成物をサンドグラインダーで平均粒子径が1μmとなるまで粉砕し、Ｅ−１液を得た。
【００３０】
（記録層の形成）  
Ａ−１液１０重量部、Ｂ−１液２０重量部、Ｃ−１液２０重量部、Ｄ−１液２０重量部、Ｅ−１液１．０重量部、水３９重量部を混合、攪拌し感熱層用塗液とした。得られた感熱層用塗液を上記アンダーコート層上に乾燥重量が５ｇ／ｍ２となるように塗布、乾燥し感熱記録層を形成した。その後、スーパーカレンダーでベック平滑度が６００秒以上になるよう処理にして目的の感熱記録体を得た。
感熱記録層中のロイコ化合物（３−ジブチルアミノ−６−メチル−７−アニリノフルオラン）の含有率は約１３重量％であり、ロイコ化合物当たりのＳＫ１６４２（旭電化工業株式会社：式１の化合物）の含有量は１０重量％である。
【実施例２】
【００３１】
（Ｅ−２液調製）
化合物１１                                                        ３０重量部
ポリビニルアルコール１５％水溶液                                  ４５重量部
水                                                                ２５重量部
この組成物をサンドグラインダーで平均粒子径が1μmとなるまで粉砕し、Ｅ−２液を得た。
実施例１に於いてＥ−１液の替わりにＥ−２液を用いた以外は実施例１と同様にして感熱記録体を得た。
感熱記録層中のロイコ化合物の含有率は約１３重量％であり、ロイコ化合物当たりの前記化合物Ｎｏ．１１（旭電化工業株式会社：式2の化合物）の含有量は１０重量％である。  
【実施例３】
【００３２】
実施例１に於いてＡ−１液１０重量部、Ｂ−１液２０重量部、Ｃ−１液２０重量部、Ｄ−１液２０部重量部、Ｅ−１液２５部、水１５部とした以外は実施例１と同様にして感熱記録体を得た。
感熱記録層中のロイコ化合物の含有率は約９．５重量％であり、ロイコ化合物当たりのＳＫ１６４２（旭電化工業株式会社：式１の化合物）の化合物の含有量は２５０重量％である。    
【実施例４】
【００３３】
実施例３に於いてＥ−１液をＥ−２液に変更した以外は実施例３と同様にして感熱記録体を得た。
感熱記録層中のロイコ化合物の含有率は約９．５重量％であり、ロイコ化合物当たりの前記化合物Ｎｏ．１１の含有量は２５０重量％である。
【実施例５】
【００３４】
（記録層の形成）  
Ａ−１液１０重量部、Ｂ−１液２０重量部、Ｃ−１液２０重量部、Ｄ−１液２０部重量部、Ｅ−１液１.０部、水３９部を混合、攪拌し感熱層用塗液とした。得られた感熱層用塗液を上記アンダーコート層上に乾燥重量が５ｇ／ｍ２となるように塗布、乾燥し感熱記録層を形成した。
（オーバーコート液の調製）
ポリビニルアルコール１５％水溶液                                  ４０重量部
炭酸カルシウム（１００％）                                          ２重量部
ステアリン酸亜鉛（３０％）                                          ５重量部  
水                                                            ５１．１重量部
この組成物を混合、攪拌しオーバーコート層(保護層)用塗液とした。得られたオーバーコート層用塗液を感熱紙上に乾燥重量が２ｇ／ｍ２となるように塗布し、その後、スーパーカレンダーでベック平滑度が６００秒以上になるように処理して目的の感熱記録体を得た。
感熱記録層中のロイコ化合物の含有比は約１３重量％であり、ロイコ化合物当たりのＳＫ１６４２（旭電化工業株式会社：式１の化合物）の含有量は１０重量％である。
【実施例６】
【００３５】
実施例５に於いてＥ−１液をＥ−２液に変更した以外は実施例５と同様にして感熱記録体を得た。
感熱記録層中のロイコ化合物の含有率は約１３重量％であり、ロイコ化合物当たりの前記化合物Ｎｏ．１１の含有量は１０重量％である。
【実施例７】
【００３６】
（記録層の形成）  
Ａ−１液１０重量部、Ｂ−１液２０重量部、Ｃ−１液２０重量部、Ｄ−１液２０部重量部、水４０を混合、攪拌し感熱層用塗液とした。得られた感熱層用塗液を上記アンダーコート層上に乾燥重量が５ｇ／ｍ２となるように塗布、乾燥し感熱記録層を形成した。
（オーバーコート液の調製）
ポリビニルアルコール１５％水溶液                                  ４０重量部
炭酸カルシウム（１００％）                                          ２重量部
ステアリン酸亜鉛（３０％）                                          ５重量部  
水                                                                ５０重量部
Ｅ−１液                                                        １．１重量部
この組成物を混合、攪拌しオーバーコート層用塗液とした。
得られたオーバーコート層用塗液を感熱紙上に乾燥重量が２ｇ／ｍ２となるように塗布し、その後、スーパーカレンダーでベック平滑度が６００秒以上になるように処理して目的の感熱記録体を得た。
感熱記録層中のロイコ化合物の含有比は約１３重量％であり、ロイコ化合物当たりのＳＫ１６４２（旭電化工業株式会社：式１の化合物）の含有量は１０重量％である。
【実施例８】
【００３７】
実施例７に於いてＥ−１液をＥ−２液に変更した以外は実施例７と同様にして感熱記録体を得
た。
感熱記録層中のロイコ化合物の含有率は約１３重量％であり、ロイコ化合物当たりの保護層中の前記化合物Ｎｏ．１１の含有量は１０重量％である。     
【実施例９】
【００３８】
Ａ−１液１０重量部、Ｂ−１液２０重量部、Ｃ−１液２０重量部、Ｄ−１液２０部重量部、水４０重量部を混合し感熱層用塗液とした。得られた感熱層用塗液を上記アンダーコート層上に乾燥重量が５ｇ／ｍ２となるように塗布、乾燥し感熱記録層を形成した。
（オーバーコート液の調製）
ポリビニルアルコール１５％水溶液                                    ８重量部
炭酸カルシウム（１００％）                                          １重量部
ステアリン酸亜鉛（３０％）                                          １重量部  
Ｅ−１液                                                          ５１重量部
この組成物を混合、攪拌しオーバーコート層用塗液とした。
得られたオーバーコート層用塗液を感熱紙上に乾燥重量が２ｇ／ｍ2となるように塗布し、その後、スーパーカレンダーでベック平滑度が６００秒以上になるように処理して目的の感熱記録体を得た。
感熱記録層中のロイコ化合物の含有率は約１３重量％であり、ロイコ化合物当たりの保護層中のＳＫ１６４２（旭電化工業株式会社：式１の化合物）の含有量は２２０重量％である。
【実施例１０】
【００３９】
実施例９に於いてＥ−１をＥ−２とした以外は、実施例９と同様にして感熱記録体を得た。
感熱記録層中のロイコ化合物の含有率は約１３重量％であり、ロイコ化合物当たりの保護層中の前記化合物Ｎｏ．１１の含有量は２２０重量％である。
【００４０】
［比較例１］
実施例１に於いてＡ−１液１０重量部、Ｂ−１液２０重量部、Ｃ−１液２０重量部、Ｄ−１液２０部重量部、Ｅ−１液０．９重量部、水３９．１重量部とした以外は、実施例１と同様にして感熱記録体を得た。
感熱記録層中のロイコ化合物の含有率は約１３重量％であり、ロイコ化合物当たりのＳＫ１６４２（旭電化工業株式会社：式１の化合物）の含有量は9重量％である。
【００４１】
［比較例２］
比較例1に於いてE-1をＥ−２とした以外は、比較例１と同様にして感熱記録体を得た。
感熱記録層中のロイコ化合物の含有比率は約１３重量％であり、ロイコ化合物当たりの前記化合物Ｎｏ．１１の含有量は9重量％である。
【００４２】
［比較例３］
実施例３に於いてＡ−１液１０重量部、Ｂ−１液２０重量部、Ｃ−１液２０重量部、Ｄ−１液２０重量部、Ｅ−１液２５．２重量部、水３９．１重量部とした以外は実施例１と同様にして感熱記録体を得た。
感熱記録層中のロイコ化合物の含有比率は約９．４重量％であり、ロイコ化合物当たりのＳＫ１６４２（旭電化工業株式会社：式１の化合物）の含有量は２５２重量％である。   
【００４３】
［比較例４］
比較例３に於いてＥ−１をＥ−２とした以外は、比較例３と同様にして感熱記録体を得た。
感熱記録層中のロイコ化合物の含有率は約９．４重量％であり、ロイコ化合物当たりの前記化合物Ｎｏ．１１の含有量は２５２重量％である。
【００４４】
［比較例５］
実施例１に於いてＡ−１液１０重量部、Ｂ−１液２０重量部、Ｃ−１液２０重量部、Ｄ−１液２０部重量部、ＢＸＮＬ（蛍光染料、５０％、日本曹達株式会社）２．４重量部とした以外は実施例１と同様にして感熱記録体を得た。
【００４５】
［比較例６］
実施例１に於いて３−ジブチルアミノ−６−メチル−７−アニリノフルオランを（２’−アニリノ−３’−メチル−６’−（Ｎ−エチル−Ｎ−イソペンチルアミノ）スピロ［フタリド−３，９−キサンテン］とした以外は実施例１と同様にして感熱記録体を得た。
【００４６】
［比較例７］
実施例１に於いて３−ジブチルアミノ−６−メチル−７−アニリノフルオランを３−ジエチルアミノ−6-メチル−７−アニリノフルオランとした以外は実施例１と同様にして感熱記録体を得た。上記実施例および比較例で得られた感熱記録体について次の評価を行ない、その結果を第１表に示す。
【００４７】
（１）発色性試験：
感熱試験機  ＴＨ−ＦＭＲ（株式会社大倉電機製）を使用して評価した。印字は下記の条件で行った。
印加電圧        ２４．０Ｖ
印字パルス巾    １．０ｍｓｅｃ
印字エネルギー  ０．４５ｍｊ／ｄｏｔ
記録部の濃度を大日本スクリーン製造（製）ＤＭ−４４０型反射濃度計で測定した。
発色濃度が１．３０以上であれば、実用上問題が無い。
【００４８】
（２）地肌濃度の測定：
白紙部の濃度を大日本スクリーン製造（製）ＤＭ−４４０型反射濃度計で測定した。数値が低い程白紙部の変色が少ない。０．０４以下では変色が少なく、実用に耐える。０．０５より多いと変色が多く、実用に耐えない。
【００４９】
（３）発光の確認：
ブラックランプの光源下で紫外線を照射して目視により、発光性能と発光色を確認した。
発光を示さないものは×、発光が不明瞭なものは△、明瞭に発光を示すものは○として評価した。
【００５０】
【表１】
2007118424.tif 000007
【００５１】
表１に示す如く、一般式（Ｉ）および／または（II)で表される化合物およびロイコ化合物としての３−ジブチルアミノ−６−メチル−７−アニリノフルオランを請求項１に記載した範囲で使用した実施例で得られた感熱記録体は、紫外線照射によって鮮明な(十分な発色濃度の)緑色の蛍光を発光し且つ、良好な発色性と地肌の白さを有するものであった。これに対して、一般式（Ｉ）および／または（II)で表される化合物およびロイコ化合物としての３−ジブチルアミノ−６−メチル−７−アニリノフルオランを請求項１に記載した範囲で使用していない比較例の場合には以下の問題があった。式(I)または(II)の化合物量が不足する比較例１および２の場合には、発光が不明瞭であり、
多すぎる比較例３および４の場合には、発色濃度が不十分であり且つ変色が多く実用に耐えない。ロイコ化合物を３−ジブチルアミノ−６−メチル−７−アニリノフルオラン以外の他のものに変更した比較例６および７の場合には、白紙部濃度が高く印字部の鮮明性が劣る。一般式（Ｉ）および／または（II)で表される化合物の代わりに、感熱記録紙において通常慣用される蛍光染料のＢＸＮＬを使用した比較例５の場合にも緑色の発光を得ることができない。